(57)【要約】【課題】長期に渡って安定な有機ＥＬ表示素子及びそれに用いるカラーフィルタ及びそのカラーフィルタを形成する着色組成物を提供する。【解決手段】カラーフィルタ３は、着色組成物から形成された複数色の着色層５を有する。カラーフィルタ３の複数色の着色層５のうちの少なくとも１つは、多官能性酸化防止剤を含有して構成され、安定性に優れる。有機ＥＬ表示素子１は、カラーフィルタ３と有機ＥＬ層２を有して構成される。有機ＥＬ層２は、タンデム構造を有して白色光を発光することができ、有機ＥＬ表示素子１は、カラーフィルタ３を用いてカラー画像の表示を可能とする。【選択図】図１
2014041322.tif 000002
【特許請求の範囲】
【請求項１】
複数色の着色層を有し、有機ＥＬ表示素子に用いられるカラーフィルタであって、
前記複数色の着色層のうちの少なくとも１つが多官能性酸化防止剤を含有することを特徴とするカラーフィルタ。
【請求項２】
前記多官能性酸化防止剤が、ヒンダードフェノール構造、ヒンダードアミン構造及びチオエーテル構造よりなる群から選ばれる少なくとも１種の構造を２個以上有する化合物を含有するものであることを特徴とする請求項１に記載のカラーフィルタ。
【請求項３】
前記多官能性酸化防止剤が、分子量３００以上の化合物を含有するものであることを特徴とする請求項１又は２に記載のカラーフィルタ。
【請求項４】
前記多官能性酸化防止剤が、ヒンダードフェノール構造、ヒンダードアミン構造及びチオエーテル構造よりなる群から選ばれる少なくとも１種の構造を２個以上有する重合体を含有するものであることを特徴とする請求項２又は３に記載のカラーフィルタ。
【請求項５】
前記重合体は、下記式（１）で表される繰り返し単位の共重合割合が３０質量％〜９５質量％であることを特徴とする請求項４に記載のカラーフィルタ。
【化１】
2014041322.tif 000026
〔式（１）において、Ｒ１は水素原子又はメチル基を示し、Ｘは−ＣＯＯ−（＊）又は−ＣＯＮＲ３−（＊）（但し、Ｒ３は水素原子又は直鎖状のアルキル基を示し、＊はＲ２と結合する結合手を示す。）を示し、Ｒ２は直鎖状の脂肪族炭化水素基又は脂環式炭化水素基を示す。〕
【請求項６】
前記重合体は、下記式（２）で表される繰り返し単位（但し、上記式（１）で表される繰り返し単位を除く。）の共重合割合が３０質量％以下であることを特徴とする請求項４又は５に記載のカラーフィルタ。
【化２】
2014041322.tif 000027
〔式（２）において、Ｒ４は水素原子又はメチル基を示し、Ｒ５は分岐鎖構造又は芳香族基を有する基を示す。〕
【請求項７】
請求項１〜６のいずれか１項に記載のカラーフィルタを有することを特徴とする有機ＥＬ表示素子。
【請求項８】
着色剤、多官能性酸化防止剤及び架橋剤を含有し、有機ＥＬ表示素子に用いられるカラーフィルタの形成に用いられることを特徴とする着色組成物。
【発明の詳細な説明】
【技術分野】
【０００１】
本発明は、カラーフィルタ、有機ＥＬ表示素子及び着色組成物に関し、より詳しくは、有機ＥＬ表示素子に用いられるカラーフィルタ及びそのカラーフィルタを形成するための着色組成物及びそのカラーフィルタを有する有機ＥＬ表示素子に関する。
【背景技術】
【０００２】
有機ＥＬ表示素子は、自己発色により視認性が高いこと、液晶表示素子より更に軽量薄型化が可能であること、応答速度が速いこと、及び視野角が広いこと等の利点が注目されている。有機ＥＬ表示素子を構成する有機ＥＬ素子の基本構造は、陽極／有機ＥＬ層（発光層）／陰極の積層構造を基本とする簡素なものである。そして、その発光層となる有機ＥＬ層の発光特性に応じて、赤色、緑色、青色又は白色等の様々な色を発光し得る。
【０００３】
近年、こうした有機ＥＬ表示素子は、カラー表示素子として、固体光源、カラーディスプレイ、又はフルカラーディスプレイ等の多様な用途に組み込まれるようになっている。
そして、カラー表示が可能な有機ＥＬ表示素子としては、このような有機ＥＬ素子を有する有機ＥＬ素子基板とカラーフィルタとを組み合わせたものが知られている。
【０００４】
有機ＥＬ表示素子に用いられるカラーフィルタとしては、例えば、特許文献１に開示されている、特定の顔料を使用するカラーフィルタが知られている。また、有機ＥＬ表示素子に用いられる有機ＥＬ素子としては、例えば、特許文献２及び非特許文献１に開示されているタンデム構造が知られている。
【先行技術文献】
【特許文献】
【０００５】
【特許文献１】特開２０１０−２６２６８号公報
【特許文献２】特開２００３−４５６７６号公報
【非特許文献】
【０００６】
【非特許文献１】三上明義監修、「有機ＥＬ技術開発の最前線−高輝度・高精度・長寿命化・ノウハウ集−」、技術情報協会、３２６−３２８ページ、２００８年
【発明の概要】
【発明が解決しようとする課題】
【０００７】
しかしながら、有機ＥＬ層は水分や酸素等、様々な要因により劣化しやすいという課題を有する。そのため、有機ＥＬ表示素子の寿命は液晶表示素子に比べ短い。したがって、有機ＥＬ表示素子に用いられるカラーフィルタの開発においても、有機ＥＬ層を劣化させ有機ＥＬ表示素子の寿命に悪影響を及ぼすことのないよう設計し、構成することが求められている。本発明はこのような実情に鑑みてなされたものであり、その目的は、長期に渡って安定な有機ＥＬ表示素子及びそれに用いるカラーフィルタ及びそのカラーフィルタの形成に用いる着色組成物を提供することにある。
【課題を解決するための手段】
【０００８】
本発明者らは、鋭意検討の結果、カラーフィルタを構成する着色層に酸化防止剤を含有せしめることにより、上記課題を解決できることを見出し、本発明を完成するに至った。
【０００９】
すなわち、本発明の第１の態様は、複数色の着色層を有し、有機ＥＬ表示素子に用いられるカラーフィルタであって、
その複数色の着色層のうちの少なくとも１つが多官能性酸化防止剤を含有することを特徴とするカラーフィルタに関する。
【００１０】
本発明の第１の態様において、多官能性酸化防止剤が、ヒンダードフェノール構造、ヒンダードアミン構造及びチオエーテル構造よりなる群から選ばれる少なくとも１種の構造を２個以上有する化合物を含有するものであることが好ましい。
【００１１】
本発明の第１の態様において、多官能性酸化防止剤が、分子量３００以上の化合物を含有するものであることが好ましい。
【００１２】
本発明の第１の態様において、多官能性酸化防止剤が、ヒンダードフェノール構造、ヒンダードアミン構造及びチオエーテル構造よりなる群から選ばれる少なくとも１種の構造を２個以上有する重合体を含有するものであることが好ましい。
【００１３】
本発明の第１の態様において、その重合体は、下記式（１）で表される繰り返し単位の共重合割合が３０質量％〜９５質量％であることが好ましい。
【００１４】
【化１】
2014041322.tif 000003
（式（１）において、Ｒ１は水素原子又はメチル基を示し、Ｘは−ＣＯＯ−（＊）又は−ＣＯＮＲ３−（＊）（但し、Ｒ３は水素原子又は直鎖状のアルキル基を示し、＊はＲ２と結合する結合手を示す。）を示し、Ｒ２は直鎖状の脂肪族炭化水素基又は脂環式炭化水素基を示す。）
【００１５】
本発明の第１の態様において、その重合体は、下記式（２）で表される繰り返し単位（但し、上記式（１）で表される繰り返し単位を除く。）の共重合割合が３０質量％以下であることが好ましい。
【００１６】
【化２】
2014041322.tif 000004
（式（２）において、Ｒ４は水素原子又はメチル基を示し、Ｒ５は分岐鎖構造又は芳香族基を有する基を示す。）
【００１７】
本発明の第２の態様は、本発明の第１の態様のカラーフィルタを有することを特徴とする有機ＥＬ表示素子に関する。
【００１８】
本発明の第３の態様は、着色剤、多官能性酸化防止剤及び架橋剤を含有し、有機ＥＬ表示素子に用いられるカラーフィルタの形成に用いられることを特徴とする着色組成物に関する。
【発明の効果】
【００１９】
本発明の第１の態様によれば、長期に渡って安定な有機ＥＬ表示素子を提供するカラーフィルタが得られる。
【００２０】
本発明の第２の態様によれば、長期に渡って安定な有機ＥＬ表示素子を提供することができる。
【００２１】
本発明の第３の態様によれば、長期に渡って安定な有機ＥＬ表示素子を提供するカラーフィルタを形成する着色組成物が得られる。
【図面の簡単な説明】
【００２２】
【図１】本実施形態の有機ＥＬ表示素子の要部構造を模式的に説明する断面図である。
【発明を実施するための形態】
【００２３】
以下、本発明の実施形態について詳細に説明する。
＜カラーフィルタ＞
本発明の実施形態のカラーフィルタは、異なる色の複数の着色層を有するものである。特に、少なくとも、赤色層、緑色層及び青色層の三色を三原色として有し、構成されることが好ましい。そして、有機ＥＬ層（発光層）を有して構成される有機ＥＬ表示素子に好適に用いることができる。
【００２４】
本実施形態のカラーフィルタにおいては、それを構成する複数色の着色層のうちの少なくとも１つが多官能性酸化防止剤を含有することを特徴とする。着色層は、通常、着色組成物を用いて形成される。着色組成物は、着色剤、バインダー樹脂及び架橋剤を少なくとも含有し、必要に応じて、光重合開始剤を含有せしめることにより、着色組成物に感放射線性が付与される。そして、本発明においては、着色組成物に多官能性酸化防止剤を含有せしめ使用される。また、着色組成物は、通常、溶媒を配合して液状組成物として使用される。以下、各成分について説明する。なお、着色組成物を構成する各成分においては、カラーフィルタからのアウトガスの原因となり得る不純物を、できる限り排除することが好ましい。
【００２５】
［多官能性酸化防止剤］
本実施形態のカラーフィルタを構成する複数色の着色層のうちの少なくとも１つは、多官能性酸化防止剤を含有する。多官能性酸化防止剤とは、１分子中に複数、すなわち、２個以上の酸化防止能を示す基を有する化合物である。多官能性酸化防止剤としては、例えば、２個以上のヒンダードフェノール構造を有する化合物、２個以上のヒンダードアミン構造を有する化合物、２個以上のチオエーテル構造を有する化合物、２個以上のリン原子を有する化合物等を挙げることができる。本発明においては、多官能性酸化防止剤として、ヒンダードフェノール構造、ヒンダードアミン構造及びチオエーテル構造よりなる群から選ばれる少なくとも１種を合計２個以上有する化合物を含有することが好ましい。
【００２６】
多官能性酸化防止剤は、低分子化合物であっても高分子化合物であってもよい。そして、所望の効果を高める点から、分子量３００以上の化合物であることが好ましく、ヒンダードフェノール構造、ヒンダードアミン構造及びチオエーテル構造よりなる群から選ばれる少なくとも１種を２個以上有する重合体（以下、「特定重合体」とも称する。）であることが特に好ましい。多官能性酸化防止剤の分子量が小さすぎると、アウトガスとなって、併せて用いられる有機ＥＬ層を劣化させるおそれがある。多官能性酸化防止剤を特定重合体とすれば、多官能性酸化防止剤がバインダー樹脂として機能し得る点でも好ましい。
【００２７】
上記ヒンダードフェノール構造を有する重合体としては、例えば、ヒンダードフェノール構造を有するエチレン性不飽和単量体に由来する繰り返し単位を有する重合体を挙げることができる。ヒンダードフェノール構造を有するエチレン性不飽和単量体としては、ヒンダードフェノール構造を有する（メタ）アクリル系単量体が好ましく、例えば、下記式で表される化合物を挙げることができる。
【００２８】
【化３】
2014041322.tif 000005
【００２９】
（式（３）中、Ｒ１３は相互に独立に炭素数１〜５のアルキル基を示し、Ｒ１４は相互に独立に炭素数１〜８のアルキル基を示し、Ｒ１５は水素又は炭素数１〜８のアルキル基を示し、Ｒ１６は水素原子又はメチル基を示す。）
【００３０】
これらの中でも、２−ｔ−ブチル−６−（３−ｔ−ブチル−２−ヒドロキシ−５−メチルベンジル）−４−メチルフェニル（メタ）アクリレート、２−［１−（２−ヒドロキシ−３，５−ジ−ｔ−ペンチルフェニル）エチル］−４，６−ジ−ｔ−ペンチルフェニル（メタ）アクリレートが好ましい。
【００３１】
また、上記ヒンダードアミン構造を有する重合体としては、例えば、ヒンダードアミン構造を有するエチレン性不飽和単量体に由来する繰り返し単位を有する重合体を挙げることができる。ヒンダードアミン構造を有するエチレン性不飽和単量体としては、例えば、下記式（４）で表される基を有するエチレン性不飽和単量体を挙げることができる。
【００３２】
【化４】
2014041322.tif 000006
【００３３】
（式（４）中、Ｒ２１は水素原子、炭素数１〜１８の直鎖状、分岐状もしくは環状のアルキル基、炭素数６〜２０のアリール基、炭素数７〜１２のアラルキル基、アシル基、オキシラジカル基又はＯＲ２４を示し、Ｒ２４は水素原子、炭素数１〜１８の直鎖状、分岐状もしくは環状のアルキル基、炭素数６〜２０のアリール基、炭素数７〜１２のアラルキル基又はアシル基を示し、Ｒ２２及びＲ２３は相互に独立にメチル基、エチル基又はフェニル基を示すか、又は互いに結合して炭素数４〜１２の脂肪族環を形成し、「＊」は結合手であることを示す。）
【００３４】
上記式（４）において、Ｒ２１及びＲ２４の炭素数１〜１８の直鎖状、分岐状もしくは環状のアルキル基としては、例えば、炭素数１〜１８の直鎖状もしくは分岐状のアルキル基及び炭素数３〜８の環状アルキル基が挙げられ、具体的には、メチル基、エチル基、ｎ−プロピル基、ｉｓｏ−プロピル基、ｎ−ブチル基、ｔ−ブチル基、ｎ−ヘキシル基、シクロヘキシル基、ｎ−オクチル基、ヘキサデシル基等を挙げることができる。また、上記式（４）において、Ｒ２１及びＲ２４の炭素数６〜２０のアリール基としては、例えば、フェニル基、α−ナフチル基、β−ナフチル基等を挙げることができる。また、上記式（４）において、Ｒ２１及びＲ２４の炭素数７〜１２のアラルキル基としては、例えば、炭素数６〜１０のアリール基に炭素数１〜８のアルキル基が結合した基が挙げられ、具体的にはベンジル基、フェネチル基、α−メチルベンジル基、２−フェニルプロパン−２−イル基等を挙げることができる。また、上記式（４）において、Ｒ２１及びＲ２４のアシル基としては、炭素数２〜８のアルカノイル基及びアロイル基が挙げられ、具体的にはアセチル基、ベンゾイル基等を挙げることができる。
【００３５】
本実施形態においてＲ２１としては、水素原子、炭素数１〜５のアルキル基、オキシラジカル基が好ましく、特に水素原子、オキシラジカル基、メチル基が好ましい。
また、上記式（４）において、Ｒ２２及びＲ２３が互いに結合して形成する脂肪族環としては、シクロペンタン、シクロヘキサン等が挙げられる。これらのＲ２２及びＲ２３としては、メチル基が好ましい。
【００３６】
上記式（４）で表される基を有するエチレン性不飽和単量体の具体例としては、例えば、下記式（４−１）で表される化合物、下記式（４−２）で表される化合物等を挙げることができる。
【００３７】
【化５】
2014041322.tif 000007
【００３８】
（式（４−１）及び式（４−２）において、Ｒ２５及びＲ２７は相互に独立に水素原子又はメチル基を示し、Ｒ２６はメチレン基又は炭素数２〜５のアルキレン基を示し、Ａは相互に独立に上記式（４）で表される基を示し、Ｙは−ＣＯＮＨ−（＊）、−ＳＯ２−（＊）、−ＳＯ２ＮＨ−（＊）を示し（ただし、「＊」を付した結合手がＡと結合する。）、ｎは０〜９の整数を示す。）
Ｒ２６としては、エチレン基又はプロピレン基が好ましく、特にエチレン基が好ましい。ｎは０〜８の整数、特に０〜６の整数が好ましい。
【００３９】
上記式（４−１）で表される単量体の具体例としては、例えば、下記式（４−１−１）〜（４−１−７）で表される化合物等を挙げることができる。
【００４０】
【化６】
2014041322.tif 000008
【００４１】
（式（４−１−１）〜式（４−１−７）において、Ｒ２５及びｎは上記式（４−１）におけるＲ２５及びｎと同義である。）
【００４２】
また、上記式（４−２）で表される単量体の具体例としては、例えば、下記式（４−２−１）〜（４−２−４）で表される化合物等を挙げることができる。
【００４３】
【化７】
2014041322.tif 000009
【００４４】
（式（４−２−１）〜式（４−２−４）において、Ｒ２７は上記式（４−２）におけるＲ２７と同義である。）
【００４５】
これらのうち、２，２，６，６−テトラメチルピペリジルメタクリレート（上記式（４−１−１）においてＲ２５がメチル基である化合物）、１，２，２，６，６−ペンタメチルピペリジルメタクリレート（上記式（４−１−２）においてＲ２５がメチル基である化合物）はそれぞれＦＡ−７１２ＨＭ、ＦＡ−７１１ＭＭとして、日立化成工業株式会社より市販されている。
本実施形態において、上記式（４−１）で表される化合物及び上記式（４−２）で表される化合物は、単独で又は２種以上を混合して使用することができる。
【００４６】
また、上記チオエーテル構造を有する重合体としては、例えば、任意のエチレン性不飽和単量体を多官能チオール化合物の存在下でラジカル重合して得られる重合体を挙げることができる。多官能チオール化合物としては、例えば、下記式（５）で表される多官能チオール化合物を挙げることができる。
【００４７】
【化８】
2014041322.tif 000010
【００４８】
（式（５）において、Ｚはｎ価の有機基を示し、Ｒ３１はメチレン基又は炭素数２〜６のアルキレン基を示し、ｎは２〜１０の整数を示す。）
【００４９】
そして、上記式（５）の多官能チオール化合物としては、例えば、下記式（５−１）で表される化合物が好ましい。
【００５０】
【化９】
2014041322.tif 000011
【００５１】
（式（５−１）において、Ｚ１はｎ価の有機基を示し、Ｒ３１及びｎは、式（５）におけるＲ３１及びｎと同義である。）
【００５２】
上述した多官能チオール化合物としては、例えば、チオグリコール酸、３−メルカプトプロピオン酸、３−メルカプトブタン酸、３−メルカプトペンタン酸等のメルカプトカルボン酸類と、エチレングリコール、テトラエチレングリコール、ブタンジオール、トリメチロールプロパン、ペンタエリスリトール、ジペンタエリスリトール、トリペンタエリスリトール、１，３，５−トリス（２−ヒドロキシエチル）シアヌレート、ソルビトール等の多価アルコールとのエステル化物等を挙げることができる。
【００５３】
本実施形態において、好ましい多官能チオール化合物の具体例としては、トリメチロールプロパントリス（３−メルカプトプロピオネート）、ペンタエリスリトールテトラキス（３−メルカプトプロピオネート）、テトラエチレングリコールビス（３−メルカプトプロピオネート）、ジペンタエリスリトールヘキサキス（３−メルカプトプロピオネート）、ペンタエリスリトールテトラキス（チオグリコレート）、１，４―ビス（３−メルカプトブチリルオキシ）ブタン、ペンタエリスリトールテトラキス（３−メルカプトブチレート）、１，３，５，−トリス（３−メルカブトブチルオキシエチル）−１，３，５−トリアジン−２，４，６（１Ｈ，３Ｈ，５Ｈ）−トリオン等を挙げることができる。
上述の多官能チオール化合物は、単独で又は２種以上を混合して使用することができる。
【００５４】
上述した特定重合体の製造において、ヒンダードフェノール構造を有するエチレン性不飽和単量体等は、単独で又は２種以上を混合して使用することができる。特定重合体は、ヒンダードフェノール構造を有するエチレン性不飽和単量体、ヒンダードアミン構造を有するエチレン性不飽和単量体のいずれかを重合した重合体であっても、ヒンダードフェノール構造を有するエチレン性不飽和単量体とヒンダードアミン構造を有するエチレン性不飽和単量体の共重合体であってもよい。また、ヒンダードフェノール構造を有するエチレン性不飽和単量体及び／又はヒンダードアミン構造を有するエチレン性不飽和単量体を、上述の多官能チオール化合物の存在下でラジカル重合して得られる重合体であってもよい。
【００５５】
特定重合体において、ヒンダードフェノール構造を有するエチレン性不飽和単量体及びヒンダードアミン構造を有するエチレン性不飽和単量体の合計共重合割合は、好ましくは０．１質量％〜２０質量％、より好ましくは０．１質量％〜１０質量％、特に好ましくは０．５質量％〜５質量％である。ヒンダードフェノール構造を有するエチレン性不飽和単量体等の共重合割合が少なすぎると、所望の効果が得られないおそれがあり、一方多すぎると、着色組成物に感放射線性が付与した場合、感放射線性感度が低くなるおそれがある。
【００５６】
特定重合体は、ヒンダードフェノール構造等以外に任意の構造を有していてもよいが、下記式（１）で表される繰り返し単位を有していることが好ましい。
【００５７】
【化１０】
2014041322.tif 000012
【００５８】
（式（１）において、Ｒ１は水素原子又はメチル基を示し、Ｘは−ＣＯＯ−（＊）又は−ＣＯＮＲ３−（＊）（但し、Ｒ３は水素原子又は直鎖状のアルキル基を示し、＊はＲ２と結合する結合手を示す。）を示し、Ｒ２は直鎖状の脂肪族炭化水素基又は脂環式炭化水素基を示す。）
【００５９】
上記式（１）において、Ｒ２で表される直鎖状の脂肪族炭化水素基としては、炭素数１〜２０（好ましくは１〜１５）の直鎖状の脂肪族炭化水素基が好ましく、特に直鎖状のアルキル基、アルケニル基が好ましい。また、Ｒ２で表される脂環式炭化水素基としては、炭素数３〜２０（好ましくは４〜１５）の脂環式炭化水素基が好ましく、特にシクロアルキル基、縮合多環炭化水素基、橋かけ環炭化水素基、環状テルペン炭化水素基が好ましい。
【００６０】
上記式（１）で表される繰り返し単位を与える単量体としては、メチル（メタ）アクリレート、エチル（メタ）アクリレート、プロピル（メタ）アクリレート、ブチル（メタ）アクリレート、ドデシル（メタ）アクリレート、アリル（メタ）アクリレート、シクロヘキシル（メタ）アクリレート、トリシクロ［５．２．１．０２，６］デカン−８−イル（メタ）アクリレート、イソボルニル（メタ）アクリレート、アダマンチル（メタ）アクリレート、ジシクロペンテニル（メタ）アクリレート、デカヒドロ−２−ナフチル（メタ）アクリレート、ペンタシクロペンタデカニル（メタ）アクリレート、トリシクロペンテニル（メタ）アクリレート、Ｎ，Ｎ−ジメチル（メタ）アクリルアミド、Ｎ−エチル（メタ）アクリルアミド、Ｎ−ブチル（メタ）アクリルアミド等を挙げることができる。
これらの単量体は、単独で又は２種以上を混合して使用することができる。
【００６１】
特定重合体において、上記式（１）で表される繰り返し単位の共重合割合は、好ましくは３０質量％〜９５質量％、より好ましくは３５質量％〜８０質量％、特に好ましくは５０質量％〜７０質量％である。上記式（１）で表される繰り返し単位をこのような割合で共重合することにより、所望の効果をより高めることができる。
【００６２】
また、特定重合体においては、所望の効果をより高める点から、下記式（２）で表される繰り返し単位（但し、上記式（１）で表される繰り返し単位を除く。）の共重合割合が、好ましくは３０質量％以下であり、より好ましくは２０質量％以下であり、特に好ましくは５質量％以下であり、ゼロであることが最も好ましい。
【００６３】
【化１１】
2014041322.tif 000013
【００６４】
（式（２）において、Ｒ４は水素原子又はメチル基を示し、Ｒ５は分岐鎖構造又は芳香族基を有する基を示す。）
【００６５】
上記式（２）で表される繰り返し単位を与える単量体としては、例えば、イソプロピル（メタ）アクリレート、イソブチル（メタ）アクリレート、ｔ−ブチル（メタ）アクリレート、２−エチルヘキシル（メタ）アクリレート、イソデシル（メタ）アクリレート、ベンジル（メタ）アクリレート、４−ヒドロキシフェニル（メタ）アクリレート、パラクミルフェノールのエチレンオキサイド変性（メタ）アクリレート等を挙げることができる。
【００６６】
また、特定重合体は、カルボキシル基、スルホ基等の酸性官能基を有していることが好ましい。酸性官能基を有していることにより、アルカリ可溶性を付与できるからである。酸性官能基としては、カルボキシル基が好ましい。酸性官能基を与える単量体としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−ビニル安息香酸等を挙げることができる。
これらの単量体は、単独で又は２種以上を混合して使用することができる。
【００６７】
特定重合体において、酸性官能基を与える単量体の共重合割合は、好ましくは３質量％〜６５質量％、より好ましくは５質量％〜６０質量％、特に好ましくは１０質量％〜４５質量％である。酸性官能基を与える単量体をこのような割合で共重合することにより、適度なアルカリ現像性を付与することができる。
【００６８】
特定重合体には、更にＮ−フェニルマレイミド、Ｎ−シクロヘキシルマレイミド、スチレン、２−ヒドロキシエチル（メタ）アクリレート、４−ヒドロキシブチル（メタ）アクリレート、１，４−シクロヘキサンジメタノールモノアクリレート、２−ヒドロキシエチルアクリルアミド、Ｎ−ブトキシメチルアクリルアミド、Ｎ−メチロールメチルアクリルアミド、Ｎ−メトキシメチル（メタ）アクリルアミド、ポリエチレングルコールメチルエーテル（メタ）アクリレート、ポリプロピレングルコールメチルエーテル（メタ）アクリレート、ポリエチレングリコールモノ（メタ）アクリレート、ポリプロピレングリコールモノ（メタ）アクリレート、グリセロールモノ（メタ）アクリレート、３−〔（メタ）アクリロイルオキシメチル〕オキセタン、３−〔（メタ）アクリロイルオキシメチル〕−３−エチルオキセタン、γ-ブチロラクトン（メタ）アクリレート、アクリロイロモルホリン等の公知の単量体を共重合することができる。
【００６９】
特定重合体のＧＰＣ（Ｇｅｌ  Ｐｅｒｍｅａｔｉｏｎ  Ｃｈｒｏｍａｔｏｇｒａｐｈｙ）（溶出溶媒：テトラヒドロフラン）で測定したポリスチレン換算の重量平均分子量が、通常、１０００〜１０００００、好ましくは３０００〜５００００である。
【００７０】
特定重合体は、公知の重合方法により製造することができるが、アウトガスの原因となり得る未反応の単量体や重合開始剤等ができる限り残存しないように製造することが好ましい。また、ヒンダードフェノール構造を有するエチレン性不飽和単量体及び／又はヒンダードアミン構造を有するエチレン性不飽和単量体をラジカル重合する場合、単官能チオール化合物の存在下で重合すれば、チオエーテル構造を導入することができるので好ましい。
【００７１】
本実施形態において、特定重合体は、単独で又は２種以上を混合して使用することができる。
【００７２】
特定重合体以外の多官能性酸化防止剤としては、以下の化合物を挙げることができる。２個以上のヒンダードフェノール構造を有するフェノール系酸化防止剤として、例えば、下記式（６）で表わされる基を少なくとも２個以上有する化合物（ヒドロキシフェニルプロピオネート系化合物）、ポリヒドロキシベンジル系化合物、チオビスフェノール系化合物、アルカンジイルポリフェノール系化合物等を挙げることができる。中でも、所望の効果を高める点から、ヒドロキシフェニルプロピオネート系化合物が好ましい。
【００７３】
【化１２】
2014041322.tif 000014
【００７４】
式（６）中、Ｒ４１及びＲ４２は、相互に独立に、炭素数１〜１０のアルキル基を示すが、炭素数１〜６（より好ましくは炭素数１〜４）のアルキル基であることが好ましい。アルキル基は、直鎖、分岐鎖及び環状のいずれであってもよく、例えば、メチル基、エチル基、プロピル基、イソプロピル基、ブチル基、第二ブチル基、第三ブチル基、イソブチル基、アミル基、第三アミル基、シクロペンチル基、ヘキシル基、シクロヘキシル基、ヘプチル基、オクチル基、イソオクチル基、第三オクチル基、２−エチルヘキシル基等を挙げることができる。
【００７５】
ヒドロキシフェニルプロピオネート系化合物の具体例としては、３，９−ビス［２−〔３−（３−ｔ−ブチル−４−ヒドロキシ−５−メチルフェニル）プロピオニロキシ〕−１，１−ジメチルエトキシ］−２，４，８，１０−テロラオキサスピロ［５．５］ウンデカン、ペンタエリスリトールテトラキス［３−（３，５−ジ−ｔ−ブチル−４−ヒドロキシフェニル）プロピオネート］、トリエチレングリコール-ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，２−チオ-ジエチレンビス［３−（３，５−ジ−ｔ−ブチル−４−ヒドロキシフェニル）プロピオネート］、テトラキス[メチレン−３−（３，５'−ジ−ｔ−ブチル−４'−ヒドロキシフェニルプロピオネート）]メタン等を挙げることができる。
ポリヒドロキシベンジル系化合物の具体例としては、１，３，５，−トリメチル−２，４，６，−トリス（３’，５’−ジ−ｔ−ブチル−４−ヒドロキシベンジル）ベンゼン、トリス−（３，５−ジ−ｔ−ブチル−４−ヒドロキシベンジル）−イソシアヌレイト、１，３，５−トリス（４−ｔ−ブチル−３−ヒドロキシ−２，６−ジメチルベンジル）−イソシアヌレイト等を挙げることができる。
チオビスフェノール系化合物の具体例としては、４，４’−チオビス（６−ｔ−ブチル−３−メチルフェノール）等を挙げることができる。
アルカンジイルポリフェノール系化合物の具体例としては、Ｎ，Ｎ’−ヘキサメチレンビス（３，５−ジ−ｔ−ブチル−４−ヒドロキシ−ヒドロシンナマミド）、２，２'−メチレンビス（４−メチル−６−ｔ−ブチルフェノール）、４，４'−ブチリデン−ビス（３−メチル−６−ｔ−ブチルフェノール）、１，１，３−トリス（２−メチル−４−ヒドロキシ−５−ｔ−ブチルフェニル）ブタン等を挙げることができる。
【００７６】
また、２個以上のヒンダードアミン構造を有するヒンダードアミン系酸化防止剤として、セバチン酸−ビス（２，２，６，６−テトラメチル−４−ピペリジル）、セバチン酸−ビス（Ｎ−メチル−２，２，６，６−テトラメチル−４−ピペリジル）、セバチン酸−ビス（１，２，２，６，６−ペンタメチル−４−ピペリジル）等を挙げることができる。
【００７７】
また、２個以上のリン原子を有するリン系酸化防止剤として、３，９−ビス（２，６−ジ−ｔｅｒｔ−ブチル−４−メチルフェノキシ）−２，４，８，１０−テトラオキサ−３，９−ジホスファスピロ［５．５］ウンデカン、ジイソデシルペンタエリスリトールジホスファイト、ビス（２，４−ジ−ｔ−ブチルフェニル）ペンタエリスリトールジホスファイト等を挙げることができる。
【００７８】
また、２個以上のチオエーテル構造を有するイオウ系酸化防止剤として、例えば、下記式（７）で表わされる基を少なくとも２個以上有する化合物を挙げることができる。
【００７９】
【化１３】
2014041322.tif 000015
【００８０】
式（７）中、Ｒ５１は、炭素数１〜３０のアルキル基を示すが、炭素数１〜２０のアルキル基であることが好ましい。アルキル基としては、上記式（６）のＲ４１及びＲ４２と同様のものの他、ラウリル基、ミリスチル基、パルミチル基、ステアリル基を挙げることができる。
【００８１】
このような化合物の具体例としては、２，２−ビス〔｛［３−（ドデシルチオ）プロピオニル］オキシ｝メチル〕−１，３−プロパンジイル−ビス［３−（ドデシルチオ）プロピオナート］、ペンタエリスリトールテトラキス（３−ラウリルチオプロピオネート）等を挙げることができる。
【００８２】
本実施形態において、特定重合体以外の酸化防止剤は、単独で又は２種以上を混合して使用することができる。
本実施形態において、多官能性酸化防止剤としては、所望の効果を高める点から、（１）ヒンダードフェノール構造及びヒンダードアミン構造よりなる群から選ばれる少なくとも１種と、チオエーテル構造を有する重合体、（２）ヒンダードフェノール構造及びヒンダードアミン構造よりなる群から選ばれる少なくとも１種を有する重合体と、上記２個以上のチオエーテル構造を有するイオウ系酸化防止剤との組み合わせを含有することが好ましい。より具体的には（１）ヒンダードフェノール構造を有するエチレン性不飽和単量体及び／又はヒンダードアミン構造を有するエチレン性不飽和単量体を含む単量体と、チオール化合物の存在下でラジカル重合して得られる重合体、（２）ヒンダードフェノール構造を有するエチレン性不飽和単量体及び／又はヒンダードアミン構造を有するエチレン性不飽和単量体を含む単量体の重合体と、上記２個以上のチオエーテル構造を有するイオウ系酸化防止剤との組み合わせを含有することが好ましい。
【００８３】
本実施形態において、多官能性酸化防止剤の含有量は、多官能性酸化防止剤が特定重合体である場合、後述する着色剤１００質量に対して、好ましくは１０質量部〜１０００質量部、特に好ましくは２０質量部〜５００質量部である。一方、特定重合体以外の多官能性酸化防止剤である場合、後述する着色剤１００質量に対して、好ましくは０．０１質量部〜２０質量部、特に好ましくは０．１質量部〜１０質量部である。
【００８４】
［着色剤］
本実施形態のカラーフィルタを構成する着色剤としては、着色性を有すれば特に限定されるものではなく、有機ＥＬ層からの発光スペクトルに応じて色彩や材質を適宜選択することができる。具体的には、着色剤として、顔料、染料及び天然色素の何れをも使用することができるが、有機ＥＬ表示素子に用いられる本実施形態のカラーフィルタには高い色純度、輝度、耐熱性等が求められることから、顔料及び／又は染料が好ましい。
【００８５】
本実施形態のカラーフィルタを構成する赤色層に使用する着色剤としては、カラーインデックス（Ｃ．Ｉ．）名で、例えば、Ｃ．Ｉ．ピグメントレッド７、Ｃ．Ｉ．ピグメントレッド１４、Ｃ．Ｉ．ピグメントレッド４１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド８１：１、Ｃ．Ｉ．ピグメントレッド８１：２、Ｃ．Ｉ．ピグメントレッド８１：３、Ｃ．Ｉ．ピグメントレッド８１：４、Ｃ．Ｉ．ピグメントレッド１４６、Ｃ．Ｉ．ピグメントレッド１６６、Ｃ．Ｉ．ピグメントレッド１６８、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８４、Ｃ．Ｉ．ピグメントレッド１８５、Ｃ．Ｉ．ピグメントレッド１８７、Ｃ．Ｉ．ピグメントレッド２００、Ｃ．Ｉ．ピグメントレッド２０２、Ｃ．Ｉ．ピグメントレッド２０８、Ｃ．Ｉ．ピグメントレッド２１０、Ｃ．Ｉ．ピグメントレッド２２４、Ｃ．Ｉ．ピグメントレッド２４２、Ｃ．Ｉ．ピグメントレッド２４６、Ｃ．Ｉ．ピグメントレッド２５４、Ｃ．Ｉ．ピグメントレッド２５５、Ｃ．Ｉ．ピグメントレッド２６４、Ｃ．Ｉ．ピグメントレッド２７０、Ｃ．Ｉ．ピグメントレッド２７２、Ｃ．Ｉ．ピグメントレッド２７９等を挙げることができる。これらのうち、Ｃ．Ｉ．ピグメントレッド１７７、Ｃ．Ｉ．ピグメントレッド２４２、Ｃ．Ｉ．ピグメントレッド２５４及びＣ．Ｉ．ピグメントレッド２６４よりなる群から選ばれる少なくとも１種を含有することが好ましく、特にＣ．Ｉ．ピグメントレッド１７７、Ｃ．Ｉ．ピグメントレッド２５４及びＣ．Ｉ．ピグメントレッド２６４の少なくともいずれかを含有することが好ましい。また、赤色層の形成においては、赤色の着色剤と共に黄色の着色剤を併用して適宜調色することもできる。赤色層に使用する黄色の着色剤としては、Ｃ．Ｉ．ピグメントイエロー１３９、Ｃ．Ｉ．ピグメントイエロー１５０及びＣ．Ｉ．ピグメントイエロー１８５よりなる群から選ばれる少なくとも１種を含有することが好ましい。赤色層に使用する着色剤としては、Ｃ．Ｉ．ピグメントレッド１７７とＣ．Ｉ．ピグメントレッド２５４の組み合わせ、Ｃ．Ｉ．ピグメントレッド１７７とＣ．Ｉ．ピグメントイエロー１８５の組み合わせ、Ｃ．Ｉ．ピグメントレッド１７７とＣ．Ｉ．ピグメントレッド２５４とＣ．Ｉ．ピグメントイエロー１５０の組み合わせ、Ｃ．Ｉ．ピグメントレッド１７７とＣ．Ｉ．ピグメントレッド２５４とＣ．Ｉ．ピグメントレッド２４２の組み合わせ、ピグメントレッド１７７とＣ．Ｉ．ピグメントレッド２４２とＣ．Ｉ．ピグメントイエロー１３９の組み合わせ、Ｃ．Ｉ．ピグメントレッド２６４とＣ．Ｉ．ピグメントイエロー１３９の組み合わせ、Ｃ．Ｉ．ピグメントレッド２６４とＣ．Ｉ．ピグメントイエロー１５０の組み合わせ、Ｃ．Ｉ．ピグメントレッド２６４とＣ．Ｉ．ピグメントイエロー１８５の組み合わせ、Ｃ．Ｉ．ピグメントレッド１７７とＣ．Ｉ．ピグメントレッド２６４とＣ．Ｉ．ピグメントイエロー１３９の組み合わせ、Ｃ．Ｉ．ピグメントレッド１７７とＣ．Ｉ．ピグメントレッド２６４とＣ．Ｉ．ピグメントイエロー１８５の組み合わせが好ましい。
【００８６】
本実施形態のカラーフィルタを構成する緑色層に使用する着色剤としては、Ｃ．Ｉ．ピグメントグリーン７、Ｃ．Ｉ．ピグメントグリーン３６及びＣ．Ｉ．ピグメントグリーン５８よりなる群から選ばれる少なくとも１種を含有することが好ましく、特にＣ．Ｉ．ピグメントグリーン７を含有することが好ましい。また、緑色層の形成においては、緑色の着色剤と共に黄色の着色剤を併用して調色することが好ましい。緑色層に使用する黄色の着色剤としては、Ｃ．Ｉ．ピグメントイエロー１３８、Ｃ．Ｉ．ピグメントイエロー１３９、Ｃ．Ｉ．ピグメントイエロー１５０及びＣ．Ｉ．ピグメントイエロー１８５よりなる群から選ばれる少なくとも１種を含有することが好ましく、特にＣ．Ｉ．ピグメントイエロー１３９、Ｃ．Ｉ．ピグメントイエロー１５０及びＣ．Ｉ．ピグメントイエロー１８５よりなる群から選ばれる少なくとも１種を含有することが好ましい。緑色層に使用する着色剤としては、Ｃ．Ｉ．ピグメントグリーン７とＣ．Ｉ．ピグメントイエロー１８５の組み合わせ、Ｃ．Ｉ．ピグメントグリーン７とＣ．Ｉ．ピグメントイエロー１３９の組み合わせ、Ｃ．Ｉ．ピグメントグリーン７とＣ．Ｉ．ピグメントイエロー１５０の組み合わせ、Ｃ．Ｉ．ピグメントグリーン７とＣ．Ｉ．ピグメントイエロー１３９とＣ．Ｉ．ピグメントイエロー１８５の組み合わせ、Ｃ．Ｉ．ピグメントグリーン７とＣ．Ｉ．ピグメントイエロー１３９とＣ．Ｉ．ピグメントイエロー１５０の組み合わせ、Ｃ．Ｉ．ピグメントグリーン７とＣ．Ｉ．ピグメントグリーン３６とＣ．Ｉ．ピグメントイエロー１８５の組み合わせが好ましい。
【００８７】
本実施形態のカラーフィルタを構成する青色層に使用する着色剤としては、例えば、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー２２、Ｃ．Ｉ．ピグメントブルー６０、Ｃ．Ｉ．ピグメントブルー６４等を挙げることができる。これらのうち、Ｃ．Ｉ．ピグメントブルー１５：６を含有することが好ましい。また、青色層の形成においては、青色の着色剤と共に紫色の着色剤を併用して調色することが好ましい。青色層に使用する紫色の着色剤としては、Ｃ．Ｉ．ピグメントバイオレット２３を含有することが好ましい。青色層に使用する青色又は紫色の着色剤としては、トリアリールメタン系レーキ顔料、トリアリールメタン系染料、キサンテン系染料も好ましい。青色層に使用する着色剤としては、Ｃ．Ｉ．ピグメントブルー１５：６単独、Ｃ．Ｉ．ピグメントブルー１５：６とＣ．Ｉ．ピグメントバイオレット２３の組み合わせ、Ｃ．Ｉ．ピグメントブルー１５：６とトリアリールメタン系レーキ顔料の組み合わせ、Ｃ．Ｉ．ピグメントブルー１５：６とトリアリールメタン系染料の組み合わせ、Ｃ．Ｉ．ピグメントブルー１５：６とキサンテン系染料の組み合わせ、Ｃ．Ｉ．ピグメントブルー１５：６とＣ．Ｉ．ピグメントバイオレット２３とキサンテン系染料の組み合わせが好ましい。
【００８８】
本実施形態のカラーフィルタを構成する各色着色層において、着色剤は、単独で又は２種以上を混合して使用することができる。
【００８９】
本実施形態において、着色剤として顔料を使用する場合、所望により、その粒子表面を樹脂で改質して使用してもよい。顔料の粒子表面を改質する樹脂としては、例えば、特開２００１−１０８８１７号公報に記載のビヒクル樹脂、又は市販の各種の顔料分散用の樹脂が挙げられる。また、顔料は、ソルトミリングにより、一次粒子を微細化して使用することが好ましい。ソルトミリングの方法としては、例えば、特開平０８−１７９１１１に開示されている方法を採用することができる。また、顔料を、再結晶法、再沈殿法、溶剤洗浄法、昇華法、真空加熱法又はこれらの組み合わせにより精製して使用することもできる。
【００９０】
［バインダー樹脂］
本発明の実施形態のカラーフィルタを構成する各色着色層を形成するための着色組成物は、バインダー樹脂を含有することができる。上記多官能性酸化防止剤として特定重合体を使用する場合、特定重合体がバインダー樹脂としても機能し得るが、特定重合体以外のバインダー樹脂を併用することにより、基板への結着性、アルカリ現像性、着色組成物の保存安定性を高めることができる。このようなバインダー樹脂としては、特に限定されるものではないが、カルボキシル基を有する樹脂であることが好ましい。
【００９１】
カルボキシル基を有する樹脂の好ましい態様として、１個以上のカルボキシル基を有するエチレン性不飽和単量体と、他の共重合可能なエチレン性不飽和単量体との共重合体を挙げることができる。該共重合体の好ましい具体例としては、例えば、特開平７−１４０６５４号公報、特開平８−２５９８７６号公報、特開平９−３１１４４４号公報、特開平１０−３１３０８号公報、特開平１０−３００９２２号公報、特開平１１−１７４２２４号公報、特開平１１−２５８４１５号公報、特開２０００−５６１１８号公報、特開２００２−２９６７７８号公報、特開２００４−１０１７２８等に開示されている共重合体を挙げることができる。
【００９２】
また、本発明においては、例えば、特開平５−１９４６７号公報、特開平６−２３０２１２号公報、特開平７−２０７２１１号公報、特開平０９−３２５４９４号公報、特開平１１−１４０１４４号公報、特開２００８−１８１０９５号公報等に開示されているように、側鎖に（メタ）アクリロイル基等の重合性不飽和結合を有するカルボキシル基含有重合体を、バインダー樹脂として使用することもできる。
【００９３】
本実施形態において、バインダー樹脂は、単独で又は２種以上を混合して使用することができる。
特定重合体と特定重合体以外のバインダー樹脂を併用する場合、その混合比率（特定重合体：特定重合体以外のバインダー樹脂、質量比）は、好ましくは２０：８０〜１００：０、より好ましくは５０：５０〜１００：０、特に好ましくは８０：２０〜１００：０である。
【００９４】
［架橋剤］
本発明の実施形態のカラーフィルタを構成する各色着色層を形成するための着色組成物は、架橋剤を含有することができる。これにより、露光及び／又は加熱に伴う硬化性を有するものとなる。
架橋剤は、２個以上の重合可能な基を有する化合物であれば特に限定されるものではない。重合可能な基としては、例えば、エチレン性不飽和基、オキシラニル基、オキセタニル基、Ｎ−アルコキシメチルアミノ基等を挙げることができる。本発明において、架橋剤としては、２個以上の（メタ）アクリロイル基を有する化合物、又は２個以上のＮ−アルコキシメチルアミノ基を有する化合物が好ましい。
【００９５】
上記２個以上の（メタ）アクリロイル基を有する化合物の具体例としては、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００９６】
ここで、上記脂肪族ポリヒドロキシ化合物としては、例えば、エチレングリコール、プロピレングリコール、ポリエチレングリコール、ポリプロピレングリコールの如き２価の脂肪族ポリヒドロキシ化合物、グリセリン、トリメチロールプロパン、ペンタエリスリトール、ジペンタエリスリトールの如き３価以上の脂肪族ポリヒドロキシ化合物を挙げることができる。上記水酸基を有する（メタ）アクリレートとしては、例えば、２−ヒドロキシエチル(メタ)アクリレート、トリメチロールプロパンジ(メタ)アクリレート、ペンタエリスリトールトリ(メタ)アクリレート、ジペンタエリスリトールペンタ(メタ)アクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。
【００９７】
また、上記カプロラクトン変性された多官能（メタ）アクリレートとしては、例えば、特開平１１−４４９５５号公報の段落〔００１５〕〜〔００１８〕に記載されている化合物を挙げることができる。上記アルキレンオキサイド変性された多官能（メタ）アクリレートとしては、エチレンオキサイド及びプロピレンオキサイドから選ばれる少なくとも１種により変性されたビスフェノールＡジ（メタ）アクリレート、エチレンオキサイド及びプロピレンオキサイドから選ばれる少なくとも１種により変性されたイソシアヌル酸トリ（メタ）アクリレート、エチレンオキサイド及びプロピレンオキサイドから選ばれる少なくとも１種により変性されたトリメチロールプロパントリ（メタ）アクリレート、エチレンオキサイド及びプロピレンオキサイドから選ばれる少なくとも１種により変性されたペンタエリスリトールトリ（メタ）アクリレート、エチレンオキサイド及びプロピレンオキサイドから選ばれる少なくとも１種により変性されたペンタエリスリトールテトラ（メタ）アクリレート、エチレンオキサイド及びプロピレンオキサイドから選ばれる少なくとも１種により変性されたジペンタエリスリトールペンタ(メタ)アクリレート、エチレンオキサイド及びプロピレンオキサイドから選ばれる少なくとも１種により変性されたジペンタエリスリトールヘキサ(メタ)アクリレート等を挙げることができる。
【００９８】
また、上記２個以上のＮ−アルコキシメチルアミノ基を有する化合物としては、例えば、メラミン構造、ベンゾグアナミン構造、ウレア構造を有する化合物等を挙げることができる。なお、メラミン構造、ベンゾグアナミン構造とは、１又は２以上のトリアジン環を基本骨格として有する化学構造をいい、メラミン化合物、ベンゾグアナミン化合物又はそれらの縮合物をも含む概念である。２個以上のＮ−アルコキシメチルアミノ基を有する化合物の具体例としては、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミン、Ｎ，Ｎ，Ｎ’，Ｎ’−テトラ（アルコキシメチル）グリコールウリル等を挙げることができる。
【００９９】
これらの架橋剤のうち、３価以上の脂肪族ポリヒドロキシ化合物と（メタ）アクリル酸のエステル、カプロラクトン変性された多官能（メタ）アクリレート、多官能ウレタン（メタ）アクリレート、カルボキシル基を有する多官能（メタ）アクリレート、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミンが好ましい。３価以上の脂肪族ポリヒドロキシ化合物と（メタ）アクリル酸のエステルの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能（メタ）アクリレートの中では、ペンタエリスリトールトリアクリレートと無水こはく酸を反応させて得られる化合物、ジペンタエリスリトールペンタアクリレートと無水こはく酸を反応させて得られる化合物が、着色層の強度が高く、着色層の表面平滑性に優れる点で特に好ましい。
【０１００】
本実施形態において、架橋剤は、単独で又は２種以上を混合して使用することができる。
本発明の実施形態のカラーフィルタを構成する各色着色層を形成するための着色組成物において、架橋剤の含有量は、バインダー樹脂１００質量部に対して、通常、５質量部〜５００質量部、好ましくは５０質量部〜３００質量部である。この場合、架橋剤の含有量が少なすぎると、十分な硬化性が得られないおそれがある。一方、架橋剤の含有量が多すぎると、本実施形態の着色組成物にアルカリ現像性を付与した場合に、アルカリ現像性が低下する傾向がある。
【０１０１】
［光重合開始剤］
本発明の実施形態のカラーフィルタを構成する各色着色層を形成するための着色組成物には、光重合開始剤を含有せしめることにより、感放射線性を付与することができる。光重合開始剤は、可視光線、紫外線、遠紫外線、電子線、Ｘ線等の放射線の露光により、上記多官能性単量体の硬化反応を開始し得る活性種を発生することができる化合物である。
【０１０２】
このような光重合開始剤としては、例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物等を挙げることができる。
【０１０３】
本実施形態において、光重合開始剤は、単独で又は２種以上を混合して使用することができる。光重合開始剤としては、チオキサントン系化合物、アセトフェノン系化合物、ビイミダゾール系化合物、トリアジン系化合物及びＯ−アシルオキシム系化合物の群から選ばれる少なくとも１種が好ましい。
【０１０４】
本実施形態における好ましい光重合開始剤のうち、チオキサントン系化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【０１０５】
また、上記アセトフェノン系化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【０１０６】
また、上記ビイミダゾール系化合物の具体例としては、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等を挙げることができる。
【０１０７】
なお、光重合開始剤としてビイミダゾール系化合物を用いる場合、水素供与体を併用することが、感度を改良することができる点で好ましい。ここでいう「水素供与体」とは、露光によりビイミダゾール系化合物から発生したラジカルに対して、水素原子を供与することができる化合物を意味する。水素供与体としては、例えば、２−メルカプトベンゾチアゾール、２−メルカプトベンゾオキサゾール等のメルカプタン系水素供与体、４，４’−ビス（ジメチルアミノ）ベンゾフェノン、４，４’−ビス（ジエチルアミノ）ベンゾフェノン等のアミン系水素供与体を挙げることができる。本発明において、水素供与体は、単独で又は２種以上を混合して使用することができるが、１種以上のメルカプタン系水素供与体と１種以上のアミン系水素供与体とを組み合わせて使用することが、更に感度を改良することができる点で好ましい。
【０１０８】
また、上記トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【０１０９】
また、Ｏ−アシルオキシム系化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。Ｏ−アシルオキシム系化合物の市販品として、ＮＣＩ−８３１、ＮＣＩ−９３０（以上、株式会社ＡＤＥＫＡ社製）等を挙げることもできる。
【０１１０】
本実施形態において、アセトフェノン系化合物等のビイミダゾール系化合物以外の光重合開始剤を用いる場合には、増感剤を併用することもできる。このような増感剤としては、例えば、４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【０１１１】
本発明の実施形態のカラーフィルタを構成する各色着色層を形成するための着色組成物において、光重合開始剤の含有量は、架橋剤１００質量部に対して、通常０．０１質量部〜１２０質量部、好ましくは１質量部〜１００質量部である。
【０１１２】
［溶媒］
本発明の実施形態のカラーフィルタを構成する各色着色層を形成するための着色組成物は、通常、溶媒を配合して液状組成物として調製される。溶媒としては、着色組成物を構成する各成分を分散又は溶解し、かつこれらの成分と反応せず、適度の揮発性を有するものである限り、適宜に選択して使用することができる。
【０１１３】
このような溶媒としては、例えば、プロピレングリコールモノメチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、１，３−ブチレングリコールジアセテート、１，６−ヘキサンジオールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等を挙げることができる。
前記溶媒は、単独で又は２種以上を混合して使用することができる。
【０１１４】
溶媒の含有量は、特に限定されるものではないが、得られる着色組成物の塗布性、安定性等の観点から、当該組成物から溶媒を除いた各成分の合計濃度が、５質量％〜５０質量％となる量が好ましく、特に１０質量％〜４０質量％となる量が好ましい。
【０１１５】
［その他の添加剤］
本発明の実施形態のカラーフィルタを構成する各色着色層を形成するための着色組成物は、必要に応じてその他の添加剤を更に含有することもできる。
【０１１６】
上記添加剤としては、例えば、ガラス、アルミナ等の充填剤；ポリビニルアルコール、ポリ（フロオロアルキルアクリレート）類等の高分子化合物；ノニオン系界面活性剤、カチオン系界面活性剤、アニオン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【０１１７】
次に、本発明の実施形態のカラーフィルタの製造方法について説明する。
カラーフィルタを製造する方法としては、フォトリソグラフィー法が好ましい。フォトリソグラフィー法では、まず、基板の表面上に、必要に応じてブラックマトリクスを形成する。次いで、この基板上に、赤色感放射線性着色組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、赤色層のパターンを形成する。
【０１１８】
次いで、緑色又は青色の感放射線性着色組成物の液状物を用い、上記と同様にして、各液状物の塗布、プレベーク、露光、現像及びポストベークを行って、緑色層のパターン及び青色層のパターンを同一基板上に順次形成する。これにより、赤色、緑色及び青色の三原色のパターンが基板上に配置されたカラーフィルタが得られる。但し、本実施形態においては、各着色層を形成する順序は、上記のものに限定されない。
【０１１９】
着色層を形成する際に使用される基板としては、例えば、ガラス、シリコン、ポリカーボネート、ポリエステル、芳香族ポリアミド、ポリアミドイミド、ポリイミド等の透明基板を挙げることができる。これらの透明基板上に、有機ＥＬ素子を駆動するための薄膜トランジスタが形成されていてもよい。
感放射線性着色組成物の液状物を基板に塗布する際には、スプレー法、ロールコート法、回転塗布法（スピンコート法）、スリットダイ塗布法、バー塗布法等の適宜の塗布法を採用することができるが、特に、スピンコート法、スリットダイ塗布法が好ましい。
プレベークは、通常、減圧乾燥と加熱乾燥を組み合わせて行われる。減圧乾燥は、通常０．１Ｔｏｒｒ〜１Ｔｏｒｒで行う。また、加熱乾燥の条件は、通常７０℃〜１１０℃で１分〜１０分程度である。
【０１２０】
着色層を形成する際に使用される放射線としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができる。露光光源として、紫外線ＬＥＤを使用することもできる。波長は１９０ｎｍ〜４５０ｎｍの範囲にある放射線が好ましい。
放射線の露光量は、好ましくは１０Ｊ／ｍ2〜１００００Ｊ／ｍ2である。
【０１２１】
また、アルカリ現像液としては、例えば、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
アルカリ現像液には、例えばメタノール、エタノール等の水溶性有機溶剤や界面活性剤等を適量添加することもできる。なお、アルカリ現像後は、通常、水洗する。
現像処理法としては、シャワー現像法、スプレー現像法、ディップ（浸漬）現像法、パドル（液盛り）現像法等を適用することができる。現像条件は、常温で５秒〜３００秒が好ましい。
ポストベークの条件は、通常１８０℃〜２８０℃で１０分〜４０分程度である。
このようにして形成された着色層の膜厚は、通常０．５μｍ〜５．０μｍ、好ましくは１．０μｍ〜３．０μｍである。
【０１２２】
また、本実施形態のカラーフィルタを製造する方法として、フォトリソグラフィー法以外にインクジェット法を採用することもできる。インクジェット法では、通常、熱硬化性の着色組成物が使用される。
【０１２３】
このようにして得られたカラーフィルタ上に、必要に応じて保護膜を形成する。保護膜としては、熱硬化性樹脂組成物から形成される有機膜、ＳｉＮｘ膜、ＳｉＯｘ膜等の無機膜を挙げることができる。
【０１２４】
＜有機ＥＬ表示素子＞
本発明の実施形態の有機ＥＬ表示素子は、有機ＥＬ層（発光層）を有し、本発明の実施形態のカラーフィルタを有して構成されるものであることが好ましい。そして、本発明の実施形態の有機ＥＬ表示素子は、本発明の実施形態のカラーフィルタと、白色光を発光する有機ＥＬ素子とを有して構成されるものであることが好ましい。
【０１２５】
白色光を発光する有機ＥＬ素子は、タンデム構造であることが好ましい。有機ＥＬ素子のタンデム構造については、上述した、特許文献２及び非特許文献１に開示されている。例えば、有機ＥＬ素子は、基板の一面において、光反射性を備えた下部電極と光透過性を備えた上部電極との間に有機ＥＬ層を設けた構造を有する。その場合、下部電極は、可視光の波長域において十分な反射率を有する材料により構成されていることが好ましい。そして、下部電極は、陽極として機能するために、有機ＥＬ層に正孔を効率よく注入することが可能となるように、仕事関数が十分に大きな材料により構成されていることが好ましい。この場合の下部電極の構成材料としては、具体的には、ニッケル（Ｎｉ）、銀（Ａｇ）、金（Ａｕ）、白金（Ｐｔ）、パラジウム（Ｐｄ）、セレン（Ｓｅ）、ロジウム（Ｒｈ）、ルテニウム（Ｒｕ）、イリジウム（Ｉｒ）、レニウム（Ｒｅ）、タングステン（Ｗ）、モリブデン（Ｍｏ）、クロム（Ｃｒ）、タンタル（Ｔａ）、ニオブ（Ｎｂ）等の金属や、それらの金属の合金等が挙げられる。また、下部電極を上部電極と同様の光透過性の材料により構成し、その下層に光反射層を設けてもよい。
【０１２６】
上部電極は、陰極として機能するために、有機ＥＬ層に電子を効率よく注入すること可能となるように、仕事関数が十分に小さな材料により構成されていることが好ましい。上部電極構成材料としては、具体的には、リチウム（Ｌｉ）、マグネシウム（Ｍｇ）又はカルシウム（Ｃａ）等の相対的に活性な金属と銀（Ａｇ）、アルミニウム（Ａｌ）又はインジウム（Ｉｎ）等の相対的に不活性な金属とを含む合金や、酸化錫（ＳｎＯ２）、酸化インジウム錫（ＩＴＯ；Ｉｎｄｉｕｍ  Ｔｉｎ  Ｏｘｉｄｅ）、酸化亜鉛（ＺｎＯ）又は酸化チタン（ＴｉＯ２）等の光透過性の導電材料等が挙げられる。尚、上部電極は、例えば、上記した２種類の金属（相対的に活性な金属及び相対的に不活性な金属）が積層された積層構造を有していてもよい。
【０１２７】
有機ＥＬ層は、複数の発光層を含み、それら複数の発光層が積層された積層構造（タンデム構造）を有している。この有機ＥＬ層は、例えば、複数の発光層には、赤色発光層、緑色発光層及び青色発光層を含むことができる。そして、複数の発光層とともに、それらは発光層を発光させるための複数の発光補助層を併せて有することが好ましい。有機ＥＬ層は、例えば、発光層と発光補助層とが交互に積層する積層構造とすることができる。
【０１２８】
こうした構造の有機ＥＬ層を有する有機ＥＬ素子は、白色光を発光することができる。その場合、有機ＥＬ素子が発光する白色光のスペクトルは、非特許文献１の３２８ページ、特表２０１０−５２７１０８号公報の図３に開示されているよう、青色領域（４３０ｎｍ−４８５ｎｍ）、緑色領域（５３０ｎｍ−５８０ｎｍ）及び黄色領域（５８０ｎｍ−６２０ｎｍ）に強い極大発光ピークを有するものが好ましい。これらの発光ピークに加え更に赤色領域（６５０ｎｍ−７００ｎｍ）に極大発光ピークを有するものがより好ましい。このような白色光を発光する有機ＥＬ素子と、上述した着色剤を含有する各色着色層を有するカラーフィルタを組み合わせることにより、ＮＴＳＣ比の高い有機ＥＬ表示素子を得ることができる。
【０１２９】
図１は、本実施形態の有機ＥＬ表示素子の要部構造を模式的に説明する断面図である。
【０１３０】
図１に示す本実施形態の有機ＥＬ表示素子１は、有機ＥＬ層２を有し、上述した本実施形態のカラーフィルタ３を有して構成される。有機ＥＬ層２は、上述したタンデム構造を有し、白色光を発光する有機ＥＬ素子を構成する。そして、カラーフィルタ３は、例えば、無アルカリガラスからなるガラス基板等の透明な基板４上に構成され、異なる色の複数の着色層５と各着色層５の間に設けられたブラックマトリクス６とを有するものである。例えば、カラーフィルタ３は、赤色着色層、緑色着色層及び青色着色層の三色の着色層５を有し、構成されることが好ましい。
【０１３１】
そして、カラーフィルタ３は、それを構成する複数色の着色層５のうちの少なくとも１つが多官能性酸化防止剤を含有することを特徴とする。着色層５は、上述したように、着色組成物を用いて形成される。本発明においては、着色組成物に多官能性酸化防止剤を含有せしめ使用される。
【０１３２】
本実施形態の有機ＥＬ表示素子１は、有機ＥＬ層２を形成して有する素子基板１０を有する。素子基板１０には、無アルカリガラス等のガラス基板の他、樹脂基板を用いることができる。素子基板１０上には、有機ＥＬ表示素子１の画像表示単位となる画素毎に、不図示の画素回路が形成され、素子層１１が構成されている。素子層１１の画素回路は、有機ＥＬ層２を駆動させることにより発光させる、薄膜トランジスタ（ＴＦＴ：Ｔｈｉｎ  Ｆｉｌｍ  Ｔｒａｎｓｉｓｔｏｒ）８、それと接続する駆動配線（図示しない）、及び、層間絶縁層（図示しない）等から構成されている。ＴＦＴ８は、低温ポリシリコンやアモルファスシリコンを活性層として構成することができる。駆動配線は、例えば、アルミニウム（Ａｌ）やアルミニウム銅合金（ＡｌＣｕ）等の導電性材料により構成することができる。
【０１３３】
素子層１１の上には、絶縁性の平坦化層１２が配置されている。平坦化層１２は、素子層１１のＴＦＴ８及び駆動配線と有機ＥＬ層２との間を電気的に分離すると共に、その有機ＥＬ層２が配置される下地を平坦化するものである。平坦化層１２は、例えば、酸化ケイ素（ＳｉＯ２）等の無機の絶縁性材料や、アクリル樹脂等からなる有機の絶縁性材料により構成されている。
【０１３４】
平坦化層１２の上層には、画素毎に区画されて、有機ＥＬ素子を構成する、上述した光反射性の下部電極１３が配置されている。
下部電極１３は、画素毎に素子層１１のＴＦＴ８のドレイン端子（図示されない）と平坦化層１２を貫通するコンタクトホール（図示されない）により接続されている。
【０１３５】
隔壁１４は、平面的に各画素を格子状に区画する。素子層１１におけるＴＦＴ８は、光による誤動作を防止するために、隔壁１４の下層に配置されるように構成されている。隔壁１４は、例えば、ポリイミド、ポリベンゾオキサゾール及びアクリル樹脂等の有機絶縁性材料や酸化ケイ素等の無機絶縁性材料により構成されている。
【０１３６】
有機ＥＬ層２は、下部電極１３及び隔壁１４を覆って一面に形成されている。また、図１では、有機ＥＬ層２を単層で示しているが、実際には、上述したように、赤色、緑色、青色等の各色の発光層を含む積層構造となっている。そして、有機ＥＬ層２には、上述した発光補助層の他、必要な場合に、正孔注入層、及び電子注入層等も含まれる。
【０１３７】
有機ＥＬ層２の上層には、上述した上部電極１５が配置されている。
上部電極１５の上層には保護層１６が設けられる。保護層１６は、主に有機ＥＬ素子を保護するものであり、例えば、窒化ケイ素（ＳｉＮ）等の光透過性誘電性材料により構成されたパッシベーション膜である。
【０１３８】
保護層１６の上層であって、保護層１６とカラーフィルタ３との間には、接着層１７が配置される。そして、本実施形態の有機ＥＬ表示素子１では、この接着層１７が用いられ、有機ＥＬ層２を下部電極１３と上部電極１５とにより挟持して構成された有機ＥＬ素子と、カラーフィルタ３との貼り合せが行われ、それらが一体的に構成される。接着層１７は、例えば、エポキシ樹脂等の光透過性の熱硬化性樹脂を用いて形成することができる。
【０１３９】
以上の構成を有する本実施形態の有機ＥＬ表示素子１の各画素からは、カラーフィルタ３の色調に対応した画像光が出射される。例えば、赤色の着色層５を備えた赤色画素の場合、上述したように、有機ＥＬ素子から放射される白色光が、カラーフィルタ３の赤色の着色層５に入射する。そして、赤色の着色層５によって赤色光が選択されて、赤色の画像光が形成され、基板４側から出射される。また、緑色、青色の着色層５を有して構成された画素においても同様である。これにより、有機ＥＬ表示素子１では、出射される複数の各色の画素からの画像光によりフルカラーの画像表示が可能となる。
【実施例】
【０１４０】
以下、実施例を挙げて、本発明を更に具体的に説明する。但し、本発明は、下記実施例に限定されるものではない。
【０１４１】
＜特定重合体及び特定重合体以外のバインダー樹脂の合成＞
合成例１
冷却管と攪拌機を備えたフラスコに、プロピレングリコールモノメチルエーテルアセテート１５０質量部、メタクリル酸１５質量部、２−ヒドロキシエチルメタクリレート１５質量部、メチルメタクリレート１２質量部、シクロヘキシルメタクリレート２０質量部、ブチルメタクリレート２５質量部、こはく酸モノ（２−アクリロイロキシエチル）１２質量部、１，２，２，６，６−ペンタメチルピペリジルメタクリレート（日立化成株式会社製、商品名：ＦＡ−７１１ＭＭ）１質量部、２，２'−アゾビス（２，４−ジメチルバレロニトリル）３質量部及びペンタエリスリトールテトラキス（３−メルカプトプロピオネート）３質量部の混合溶液を仕込んで窒素置換を行い、８０℃にて３時間重合した。その後、反応溶液の温度を９０℃に昇温させ、さらに１時間重合することにより、樹脂溶液（固形分濃度＝４０質量％）を得た。得られた樹脂は、Ｍｗ＝１１０００、Ｍｎ＝５６００、Ｍｗ／Ｍｎ＝１．９６であった。この樹脂を特定重合体（Ｂ−１）とする。
【０１４２】
合成例２
冷却管と攪拌機を備えたフラスコに、プロピレングリコールモノメチルエーテルアセテート１５０質量部、メタクリル酸１５質量部、２−ヒドロキシエチルメタクリレート１５質量部、メチルメタクリレート１２質量部、シクロヘキシルメタクリレート２０質量部、ブチルメタクリレート２５質量部、こはく酸モノ（２−アクリロイロキシエチル）１２質量部、２−ｔｅｒｔ−ブチル−６−(３−ｔｅｒｔ−ブチル−６−（３−ｔｅｒｔ−ブチル−２−ヒドロキシ−５−メチルベンジル）−４−メチルフェニルアクリレート（住友化学株式会社製、商品名：スミライザー（登録商標）ＧＭ）１質量部、ｔｅｒｔ−ブチルパーオキシ−２−エチルヘキサノエート(日油株式会社製、商品名：パーブチル（登録商標）Ｏ)１質量部、２，２'−アゾビス（２，４−ジメチルバレロニトリル）３質量部及びペンタエリスリトールテトラキス（３−メルカプトプロピオネート）３質量部の混合溶液を仕込んで窒素置換を行い、８０℃にて３時間重合した。その後、反応溶液の温度を９０℃に昇温させ、さらに１時間重合することにより、樹脂溶液（固形分濃度＝４０質量％）を得た。得られた樹脂は、Ｍｗ＝１１３００、Ｍｎ＝５７００、Ｍｗ／Ｍｎ＝１．９８であった。この樹脂を特定重合体（Ｂ−２）とする。
【０１４３】
合成例３
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート５０質量部、メタクリル酸２０質量部、２−ヒドロキシエチルメタクリレート１５質量部、シクロヘキシルメタクリレート２２質量部、ラウリルメタクリレート２２質量部、こはく酸モノ（２−アクリロイロキシエチル）２０質量部、１，２，２，６，６−ペンタメチルピペリジルメタクリレート１質量部、２，２'−アゾビス（２，４−ジメチルバレロニトリル）３質量部及びペンタエリスリトールテトラキス（３−メルカプトプロピオネート）３質量部の混合溶液を２時間かけて滴下し、この温度を保持して１時間重合した。その後、反応溶液の温度を９０℃に昇温させ、さらに１時間重合することにより、樹脂溶液（固形分濃度＝４０質量％）を得た。得られた樹脂は、Ｍｗ＝１０８００、Ｍｎ＝５２００、Ｍｗ／Ｍｎ＝２．０８であった。この樹脂を特定重合体（Ｂ−３）とする。
【０１４４】
合成例４
冷却管と攪拌機を備えたフラスコに、プロピレングリコールモノメチルエーテルアセテート１５０質量部、メタクリル酸２０質量部、２−ヒドロキシエチルメタクリレート１５質量部、ジシクロペンタニルメタクリレート２２質量部、ステアリルメタクリレート２２質量部、こはく酸モノ（２−アクリロイロキシエチル）２０質量部、１，２，２，６，６−ペンタメチルピペリジルメタクリレート１質量部、２，２'−アゾビス（２，４−ジメチルバレロニトリル）３質量部及びペンタエリスリトールテトラキス（３−メルカプトプロピオネート）３質量部の混合溶液を仕込んで窒素置換を行い、８０℃にて３時間重合した。その後、反応溶液の温度を９０℃に昇温させ、さらに１時間重合することにより、樹脂溶液（固形分濃度＝４０質量％）を得た。得られた樹脂は、Ｍｗ＝１１０００、Ｍｎ＝５４００、Ｍｗ／Ｍｎ＝２．０４であった。この樹脂を特定重合体（Ｂ−４）とする。
【０１４５】
合成例５
冷却管と攪拌機を備えたフラスコに、プロピレングリコールモノメチルエーテルアセテート１５０質量部、メタクリル酸１５質量部、２−ヒドロキシエチルメタクリレート１５質量部、メチルメタクリレート１２質量部、シクロヘキシルメタクリレート２０質量部、ブチルメタクリレート２５質量部、こはく酸モノ（２−アクリロイロキシエチル）１２質量部、２，２，６，６−テトラメチルピペリジルメタクリレート（日立化成株式会社製、商品名：ＦＡ−７１２ＨＭ）１質量部、２，２'−アゾビス（２，４−ジメチルバレロニトリル）３質量部及びチオール基を有するシルセスキオキサンのプロピレングリコールモノメチルエーテルアセテート溶液（荒川化学工業株式会社製、コンポセラン（登録商標）ＳＱシリーズ、固形分濃度＝２５質量％）１２質量部の混合溶液を仕込んで窒素置換を行い、８０℃にて３時間重合した。その後、反応溶液の温度を９０℃に昇温させ、さらに１時間重合することにより、樹脂溶液（固形分濃度＝４０質量％）を得た。得られた樹脂は、Ｍｗ＝１２１００、Ｍｎ＝５１００、Ｍｗ／Ｍｎ＝２．３７であった。この樹脂を特定重合体（Ｂ−５）とする。
【０１４６】
合成例６
冷却管と攪拌機を備えたフラスコに、プロピレングリコールモノメチルエーテルアセテート１５０質量部、メタクリル酸２０質量部、２−ヒドロキシエチルメタクリレート３９質量部、シクロへキシルメタクリレート１５質量部、メチルメタクリレート１０質量部、３−エチル−３−メタクリロイルオキシメチルオキセタン１０質量部、こはく酸モノ（２−アクリロイロキシエチル）１５質量部、１，２，２，６，６−ペンタメチルピペリジルメタクリレート１質量部、２，２'−アゾビス（２，４−ジメチルバレロニトリル）３質量部及びペンタエリスリトールテトラキス（３−メルカプトプロピオネート）４質量部の混合溶液を仕込んで窒素置換を行い、８０℃にて３時間重合した。その後、反応溶液の温度を９０℃に昇温させ、さらに１時間重合することにより、樹脂溶液を得た。この樹脂溶液に２−イソシアナトエチルメタクリレート５６質量部とプロピレングリコールモノメチルエーテルアセテート８５質量部を加え、１１０℃の温度で９時間反応させた。反応終了後の樹脂溶液を２回水洗し、減圧濃縮を行うことにより固形分濃度４０重量％の樹脂溶液を得た。得られた樹脂は、Ｍｗ＝１１６００、Ｍｎ＝５７００、Ｍｗ／Ｍｎ＝２．０３であった。この樹脂を特定重合体（Ｂ−６）とする。
【０１４７】
合成例７
冷却管と攪拌機を備えたフラスコに、プロピレングリコールモノメチルエーテルアセテート１５０質量部、メタクリル酸１５質量部、２−ヒドロキシエチルメタクリレート１５質量部、メチルメタクリレート１２質量部、シクロヘキシルメタクリレート２２質量部、ブチルメタクリレート２３質量部、こはく酸モノ（２−アクリロイロキシエチル）１２質量部、１，２，２，６，６−ペンタメチルピペリジルメタクリレート１質量部、２，２'−アゾビス（２，４−ジメチルバレロニトリル）３質量部及びピラゾール−１−ジチオカルボン酸シアノ（ジメチル）メチルエステル４質量部の混合溶液を仕込んで窒素置換を行い、８０℃にて３時間重合した。その後、反応溶液の温度を９０℃に昇温させ、さらに１時間重合することにより、樹脂溶液（固形分濃度＝４０質量％）を得た。得られた樹脂は、Ｍｗ＝９８００、Ｍｎ＝７６００、Ｍｗ／Ｍｎ＝１．２９であった。この樹脂を特定重合体（Ｂ−７）とする。
【０１４８】
合成例８
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート５０質量部、メタクリル酸２０質量部、スチレン１０質量部、２−ヒドロキシエチルメタクリレート１５質量部、２−エチルヘキシルメタクリレート２８質量部、Ｎ−フェニルマレイミド１２質量部、こはく酸モノ（２−アクリロイロキシエチル）１５質量部及び２，２'−アゾビス（２，４−ジメチルバレロニトリル）６質量部の混合溶液を２時間かけて滴下し、この温度を保持して１時間重合した。その後、反応溶液の温度を９０℃に昇温させ、さらに１時間重合することにより、樹脂溶液（固形分濃度＝４０質量％）を得た。得られた樹脂は、Ｍｗ＝１０５００、Ｍｎ＝７９００、Ｍｗ／Ｍｎ＝１．３３であった。この樹脂をバインダー樹脂（Ｂ−８）とする。
【０１４９】
合成例９
冷却管を備えたフラスコにプロピレングリコールモノメチルエーテルアセテート１５０質量部、Ｎ−フェニルマレイミド８質量部、スチレン１５質量部、ベンジルメタクリレート１５質量部、２−エチルへキシルメタクリレート３２質量部、２−ヒドロキシエチルメタクリレート１５質量部、メタクリル酸１５質量部、アゾビスイソブチロニトリル３質量部及びα−メチルスチレンダイマー４質量部を投入し、９０℃で４時間重合した後、アゾビスイソブチロニトリル０．５質量部を追添し更に１時間重合した。その後、反応溶液の温度を１００℃に昇温し、１時間攪拌することにより、樹脂溶液（固形分濃度＝４０質量％）を得た。得られた樹脂は、Ｍｗ＝１１５００、Ｍｎ＝６８００、Ｍｗ／Ｍｎ＝１．６８であった。この樹脂をバインダー樹脂（Ｂ−９）とする。
【０１５０】
合成例１０
冷却管を備えたフラスコにプロピレングリコールモノメチルエーテルアセテート１５０質量部、２−ｔｅｒｔ−ブチル−６−(３−ｔｅｒｔ−ブチル−６−（３−ｔｅｒｔ−ブチル−２−ヒドロキシ−５−メチルベンジル）−４−メチルフェニルアクリレート１００質量部、ｔｅｒｔ−ブチルパーオキシ−２−エチルヘキサノエート(日本油脂株式会社製、商品名：パーブチル（登録商標）Ｏ）を仕込んで窒素置換を行い、９０℃にて４時間重合した。その後、反応溶液の温度を１１０℃へ昇温し、１時間攪拌することにより、樹脂溶液（固形分濃度＝４０質量％）を得た。この樹脂を特定重合体（Ｂ−１０）とする。
【０１５１】
合成例１１
冷却管を備えたフラスコにプロピレングリコールモノメチルエーテルアセテート１５０質量部、１，２，２，６，６−ペンタメチルピペリジルメタクリレート１００質量部、ｔｅｒｔ−ブチルパーオキシ−２−エチルヘキサノエート(日本油脂株式会社製、商品名：パーブチル（登録商標）Ｏ）を仕込んで窒素置換を行い、９０℃にて４時間重合した。その後、反応溶液の温度を１１０℃へ昇温し、１時間攪拌することにより、樹脂溶液（固形分濃度＝４０質量％）を得た。この樹脂を特定重合体（Ｂ−１１）とする。
【０１５２】
＜赤色顔料分散液の調製＞
顔料分散液調製例１
着色剤としてＣ．Ｉ．ピグメントレッド２５４を１３質量部、分散剤としてＢＹＫ−ＬＰＮ２１１１６（ビックケミー（ＢＹＫ）社製）を１１．５質量部（固形分濃度＝４０質量％）、特定重合体（Ｂ−１）溶液を１１．０質量部、溶媒としてプロピレングリコールモノメチルエーテルアセテート６４．５質量部とプロピレングリコールモノメチルエーテル１．５質量部を用いて、ビーズミルにより混合・分散して赤色の顔料分散液（Ａ−１）を調製した。
【０１５３】
顔料分散液調製例２〜１１
顔料分散液調製例１において、各成分の種類及び配合量を表１に示すように変更した以外は顔料分散液調製例１と同様にして、赤色の顔料分散液（Ａ−２）〜（Ａ−１１）を調製した。
【０１５４】
【表１】
2014041322.tif 000016
【０１５５】
表１において、「Ｒ２５４」とはＣ．Ｉ．ピグメントレッド２５４を、「Ｒ２４２」とはＣ．Ｉ．ピグメントレッド２４２を、「Ｒ１７７」とはＣ．Ｉ．ピグメントレッド１７７を、「Ｒ２６４」とはＣ．Ｉ．ピグメントレッド２６４を、「Ｙ１５０」とはＣ．Ｉ．ピグメントイエロー１５０を、「Ｙ１３９」とはＣ．Ｉ．ピグメントイエロー１３９を、「ＬＰＮ２１１１６」とはＢＹＫ−ＬＰＮ２１１１６（ビックケミー（ＢＹＫ）社製）を、「ＰＧＭＥＡ」とはプロピレングリコールモノメチルエーテルアセテートを、「ＰＧＭＥ」とはプロピレングリコールモノメチルエーテルを、それぞれ意味する。
【０１５６】
＜感放射線性赤色組成物の調製＞
感放射線性着色組成物調製例１
顔料分散液（Ａ−１）６００質量部、バインダー樹脂として特定重合体（Ｂ−１）溶液１３７．５質量部、架橋剤としてジペンタエリスリトールヘキサアクリレートとジペンタエリスリトールペンタアクリレートの混合物（日本化薬株式会社製、商品名ＫＡＹＡＲＡＤ（登録商標）  ＭＡＸ−３５１０）７０質量部、光重合開始剤として２−ベンジル−２−ジメチルアミノ−１−（４−モルフォリノフェニル）ブタン−１−オン（ＢＡＳＦ社製、商品名イルガキュア（登録商標）３６９）３０質量部、２，４−ジエチルチオキサントン５質量部、チオール基を有するシルセスキオキサンのプロピレングリコールモノメチルエーテルアセテート溶液（荒川化学工業株式会社製、コンポセラン（登録商標）ＳＱシリーズ、固形分濃度＝２５質量％）１質量部、及び溶剤として３−エトキシプロピオン酸エチル２３０質量部とメトキシブチルアセテート７９０質量部を混合して、液状の赤色組成物（Ｒ−１）を調製した。
【０１５７】
感放射線性着色組成物調製例２〜１１
感放射線性着色組成物調製例１において、各成分の種類及び配合量を表２に示すように変更した以外は感放射線性着色組成物調製例１と同様にして、液状の赤色組成物（Ｒ−２）〜（Ｒ−１１）を調製した。
【０１５８】
【表２】
2014041322.tif 000017
【０１５９】
表２において、各成分は下記のとおりである。
Ｃ−１：ジペンタエリスリトールヘキサアクリレートとジペンタエリスリトールペンタアクリレートの混合物（日本化薬株式会社製、商品名ＫＡＹＡＲＡＤ（登録商標）  ＭＡＸ−３５１０）
Ｄ−１：２−ベンジル−２−ジメチルアミノ−１−（４−モルフォリノフェニル）ブタン−１−オン（ＢＡＳＦ社製、商品名イルガキュア（登録商標）３６９）
Ｄ−２：２，４−ジエチルチオキサントン
Ｇ−１：チオール基を有するシルセスキオキサンのプロピレングリコールモノメチルエーテルアセテート２５質量％溶液（荒川化学工業株式会社製、コンポセラン（登録商標）ＳＱシリーズ）
Ｅ−１：ペンタエリスリトールテトラキス［３−（３，５−ジ−ｔ−ブチル−４−ヒドロキシフェニル）プロピオネート］（株式会社ＡＤＥＫＡ製、商品名アデカスタブ（登録商標）ＡＯ−６０）
Ｅ−２：ペンタエリスリトールテトラキス（３−ラウリルチオプロピオネート）（株式会社ＡＤＥＫＡ製、商品名ＡＯ−４１２Ｓ）
Ｅ−３：ｔ−ブチルカテコール
Ｆ−１：３−エトキシプロピオン酸エチル
Ｆ−２：メトキシブチルアセテート
【０１６０】
＜緑色顔料分散液の調製＞
顔料分散液調製例１２
着色剤としてＣ．Ｉ．ピグメントグリーン５８を６．８質量部、Ｃ．Ｉ．ピグメントイエロー１５０を６．２質量部、分散剤としてＢＹＫ−ＬＰＮ２１１１６（ビックケミー（ＢＹＫ）社製）を１０．８質量部（固形分濃度＝４０質量％）、特定重合体（Ｂ−１）溶液を１３．０質量部、溶媒としてプロピレングリコールモノメチルエーテルアセテート６１．５質量部とプロピレングリコールモノメチルエーテル１．７質量部を用いて、ビーズミルにより混合・分散して、緑色の顔料分散液（Ａ−１２）を調製した。
【０１６１】
顔料分散液調製例１３〜２３
顔料分散液調製例１２において、各成分の種類及び配合量を表３に示すように変更した以外は顔料分散液調製例１２と同様にして、緑色の顔料分散液（Ａ−１３）〜（Ａ−２３）を調製した。
【０１６２】
【表３】
2014041322.tif 000018
【０１６３】
表３において、「Ｇ５８」とはＣ．Ｉ．ピグメントグリーン５８を、「Ｙ１５０」とはＣ．Ｉ．ピグメントイエロー１５０を、「Ｙ１３８」とはＣ．Ｉ．ピグメントイエロー１３８を、「Ｇ７」とはＣ．Ｉ．ピグメントグリーン７を、「Ｙ１８５」とはＣ．Ｉ．ピグメントイエロー１８５を、「Ｙ１３９」とはＣ．Ｉ．ピグメントイエロー１３９を、「ＬＰＮ２１１１６」とはＢＹＫ−ＬＰＮ２１１１６（ビックケミー（ＢＹＫ）社製）を、「ＰＧＭＥＡ」とはプロピレングリコールモノメチルエーテルアセテートを、「ＰＧＭＥ」とはプロピレングリコールモノメチルエーテルを、「ＰＧＥＥ」とはプロピレングリコールモノエチルエーテルをそれぞれ意味する。
【０１６４】
＜感放射線性緑色組成物の調製＞
感放射線性着色組成物調製例１２
顔料分散液（Ａ−１２）１０２５質量部、バインダー樹脂として特定重合体（Ｂ−１）溶液６５質量部、架橋剤としてジペンタエリスリトールヘキサアクリレートとジペンタエリスリトールペンタアクリレートの混合物（日本化薬株式会社製、商品名ＫＡＹＡＲＡＤ（登録商標）  ＭＡＸ−３５１０）７０質量部、光重合開始剤として２−ベンジル−２−ジメチルアミノ−１−（４−モルフォリノフェニル）ブタン−１−オン（ＢＡＳＦ社製、商品名イルガキュア（登録商標）３６９）２５質量部、２，４−ジエチルチオキサントン５質量部、チオール基を有するシルセスキオキサンのプロピレングリコールモノメチルエーテルアセテート溶液（荒川化学工業株式会社製、コンポセラン（登録商標）ＳＱシリーズ、固形分濃度＝２５質量％）１質量部、ノニオン系界面活性剤エマルゲンＡ−６０（花王株式会社製）のプロピレングリコールモノメチルエーテルアセテート５質量％溶液１０質量部及び溶剤として３−エトキシプロピオン酸エチル２００質量部とメトキシブチルアセテート１０５０質量部を混合して、液状の緑色組成物（Ｇ−１）を調製した。
【０１６５】
感放射線性着色組成物調製例１３〜２３
感放射線性着色組成物調製例１２において、各成分の種類及び配合量を表４に示すように変更した以外は感放射線性着色組成物調製例１２と同様にして、液状の緑色組成物（Ｇ−２）〜（Ｇ−１２）を調製した。
【０１６６】
【表４】
2014041322.tif 000019
【０１６７】
表４において、各成分は下記のとおりである。
Ｄ−３：アデカアークルズＮＣＩ−８３１（株式会社ＡＤＥＫＡ製）
Ｅ−４: ビス（１，２，２，６，６−ペンタメチル−４−ピペリジル）セバケート／１−メチル−８−（１，２，２，６，６−ペンタメチル−４−ピペリジル）セバケートの混合物（ＢＡＳＦ社製、商品名ＴＩＮＵＶＩＮ（登録商標）２９２）
Ｇ−２：エマルゲンＡ−６０（花王株式会社製）のプロピレングリコールモノメチルエーテルアセテート５質量％溶液
【０１６８】
＜青色顔料分散液の調製＞
顔料分散液調製例２４
着色剤としてＣ．Ｉ．ピグメントブルー１５：６を１３質量部、分散剤としてＢＹＫ−ＬＰＮ２１１１６（ビックケミー（ＢＹＫ）社製）を１１．３質量部（固形分濃度＝４０質量％）、特定重合体（Ｂ−１）溶液を１２．５質量部、溶媒としてプロピレングリコールモノメチルエーテルアセテート６２．５質量部とプロピレングリコールモノメチルエーテル１．５質量部を用いて、ビーズミルにより混合・分散して、青色の顔料分散液（Ａ−２４）を調製した。
【０１６９】
顔料分散液調製例２５〜３８
顔料分散液調製例２４において、各成分の種類及び配合量を表５に示すように変更した以外は顔料分散液調製例２４と同様にして、青色の顔料分散液（Ａ−２５）〜（Ａ−３８）を調製した。
【０１７０】
【表５】
2014041322.tif 000020
【０１７１】
表５において、「Ｂ１５：６」とはＣ．Ｉ．ピグメントブルー１５：６を、「Ｖ２３」とはＣ．Ｉ．ピグメントバイオレット２３を、「染料（１）」とは下記式（８）で表されるトリアリールメタン系染料を、「染料（２）」とは下記式（９）で表されるキサンテン系染料を、「レーキ顔料（１）」とは下記式（１０）で表されるトリアリールメタン系レーキ顔料を、「ＬＰＮ２１１１６」とはＢＹＫ−ＬＰＮ２１１１６（ビックケミー（ＢＹＫ）社製）を、「ＰＧＭＥＡ」とはプロピレングリコールモノメチルエーテルアセテートを、「ＰＧＭＥ」とはプロピレングリコールモノメチルエーテルを、「ＥＬ」とは乳酸エチルを、「ＣＨＮ」とはシクロヘキサノンを、それぞれ意味する。
【０１７２】
【化１４】
2014041322.tif 000021
【０１７３】
【化１５】
2014041322.tif 000022
【０１７４】
【化１６】
2014041322.tif 000023
【０１７５】
＜感放射線性青色組成物の調製＞
感放射線性着色組成物調製例２４
顔料分散液（Ａ−２４）３３０質量部、バインダー樹脂として特定重合体（Ｂ−１）溶液１６０質量部、架橋剤としてジペンタエリスリトールヘキサアクリレートとジペンタエリスリトールペンタアクリレートの混合物（日本化薬株式会社製、商品名ＫＡＹＡＲＡＤ（登録商標）  ＭＡＸ−３５１０）７０質量部、光重合開始剤として２−ベンジル−２−ジメチルアミノ−１−（４−モルフォリノフェニル）ブタン−１−オン（ＢＡＳＦ社製、商品名イルガキュア（登録商標）３６９）１５質量部、２，４−ジエチルチオキサントン５質量部、ノニオン系界面活性剤エマルゲンＡ−６０（花王株式会社製）のプロピレングリコールモノメチルエーテルアセテート５質量％溶液１０質量部及び溶媒として３−エトキシプロピオン酸エチル３８０質量部とメトキシブチルアセテート４００質量部とプロピレングリコールモノメチルエーテルアセテート１２５質量部を混合して、液状の青色組成物（Ｂ−１）を調製した。
【０１７６】
感放射線性着色組成物調製例２５〜３８
感放射線性着色組成物調製例２４において、各成分の種類及び配合量を表６に示すように変更した以外は感放射線性着色組成物調製例２４と同様にして、液状の青色組成物（Ｂ−２）〜（Ｂ−１５）を調製した。
【０１７７】
【表６】
2014041322.tif 000024
【０１７８】
表６において、各成分は下記のとおりである。
Ｆ−３：プロピレングリコールモノメチルエーテルアセテート
Ｆ−４：乳酸エチル
Ｆ−５：シクロヘキサノン
【０１７９】
実施例１
＜カラーフィルタの作製＞
赤色組成物（Ｒ−１）を、ブラックマトリックスが形成されたガラス基板上に、スリットコーターを用いて塗布したのち、９０℃のホットプレートで２分間プレベークを行って、塗膜を形成した。次いで、塗膜が形成された基板を室温に冷却したのち、高圧水銀ランプを用い、ストライプ状フォトマスクを介して、塗膜に３６５ｎｍ、４０５ｎｍ及び４３６ｎｍの各波長を含む放射線を１，０００Ｊ／ｍ2の露光量で露光した。その後、アルカリ現像を行った後、超純水で洗浄し、更に２３０℃で２０分間ポストベークを行うことにより、基板上に膜厚２．０μｍの赤色のストライプ状着色層を形成した。
次いで、同様の方法により、緑色組成物（Ｇ−１）を用いて、赤色のストライプ状着色層の隣に膜厚２．０μｍの緑色のストライプ状着色層を形成した。更に、青色組成物（Ｂ−１）を用いて同様に、赤色、緑色着色層と隣接した膜厚２．０μｍの青色のストライプ状着色層を形成した。
次いで、赤色、緑色、青色の３色からなる着色層上に光硬化性樹脂組成物を用いて保護膜を形成した。このようにしてカラーフィルタ基板を作製した。
【０１８０】
＜有機ＥＬ表示素子の作製及び評価＞
特表２０１０−５２７１０８号公報の実施例２を参考にして、白色光を発光する有機ＥＬ素子を作製した。得られた有機ＥＬ素子の発光スペクトルは、青色領域（４６０ｎｍ付近）、緑色領域（５７０ｎｍ付近）、黄色領域（６１０ｎｍ付近）及び赤色領域（６６０ｎｍ付近）に極大発光ピークを示した。この有機ＥＬ素子と上記カラーフィルタを貼り合わせ、有機ＥＬ表示素子を作製した。
このようにして得られた有機ＥＬ表示素子の両電極間に電圧印加し、カラーフィルタに光を照射したところ、優れた色再現性と輝度を示した。また、初期のダークスポットの発生数は０個であり、初期の欠陥は０であった。次に、上記有機ＥＬ表示素子を、加速試験として９５℃の環境で５０時間放置した後、再度カラーフィルタに光を照射したところ、ダークスポットの発生数は０個であり、新たに発生したダークスポットはなかった。即ち、新たな欠陥の発生はなかった。その後、９５℃での加熱時間が累積１０００時間になるまで、５０時間毎に光を照射したところ、新たなダークスポットの発生はなかった。
【０１８１】
実施例２〜１７及び比較例１〜２
実施例１において、表７に示す組み合わせで赤色、緑色及び青色のストライプ状着色層を形成してカラーフィルタを作製したこと以外は、実施例１と同様にして各有機ＥＬ表示素子について評価した。全ての実施例において優れた色再現性と輝度を示した。また、ダークスポットの発生数を表７に示す。本実施例の有機ＥＬ表示素子は、ダークスポットの発生が無いか、比較例の有機ＥＬ表示素子に比べ、ダークスポットの発生数が少ないことがわかった。
【０１８２】
【表７】
2014041322.tif 000025
【産業上の利用可能性】
【０１８３】
本発明のカラーフィルタは、長期に渡って安定なカラー表示素子を提供することができ、特に、有機ＥＬ表示素子を提供することができる。そして、ＰＣのモニター、携帯電話のディスプレイ、ノート型ＰＣ、携帯情報端末、テレビ等の各種の有機ＥＬ表示素子に好適に使用することができる。
【符号の説明】
【０１８４】
１    有機ＥＬ表示素子
２    有機ＥＬ層
３    カラーフィルタ
４    基板
５    着色層
６    ブラックマトリクス
８    ＴＦＴ
１０    素子基板
１１    素子層
１２    平坦化層
１３    下部電極
１４    隔壁
１５    上部電極
１６    保護層
１７    接着層
【図１】
2014041322.tif 000028